(57)【要約】【課題】可視光領域では反射を抑えた明瞭な画像を得る子ことができ、さらに、暗所における赤外線撮影において画像の暗化を抑えた偏光板付きカメラを提供すること。【解決手段】カメラレンズよりも撮影対象物側に、波長５５０ｎｍの光の透過率が２０％以上６０％以下でかつ、波長９００ｎｍの光の透過率が７０％以上である偏光板を設置したことを特徴とする偏光板付きカメラである。また、前記偏光板は、偏光膜の少なくとも片面に熱可塑性樹脂が形成されたものである。【選択図】図１
2015179240.tif 000002
【特許請求の範囲】
【請求項１】
カメラレンズより撮影対象物側に、波長５５０ｎｍの光の透過率が２０％以上６０％以下でかつ、波長９００ｎｍの光の透過率が７０％以上である偏光板を設置した偏光板付きカメラ。
【請求項２】
カメラレンズより撮影対象物側に、波長５５０ｎｍの光の透過率が２０％以上５０％以下でかつ、波長９００ｎｍの光の透過率が７０％以上である偏光板を設置した偏光板付きカメラ。
【請求項３】
前記偏光板は、偏光膜の少なくとも片面に熱可塑性樹脂が形成された請求項１または２に記載の偏光板付きカメラ。
【請求項４】
前記偏光板は、カメラレンズの透光部を覆うカバーである請求項１乃至３に記載の偏光板付きカメラ。
【請求項５】
前記偏光板は、カメラレンズを覆うドーム状カバーの一部である請求項１乃至４のいずれか１項に記載の偏光板付きカメラ。
【請求項６】
請求項１乃至５のいずれか１項に記載の偏光板付きカメラを用いた監視カメラ。
【請求項７】
請求項１乃至５のいずれか１項に記載の偏光板付きカメラに用いられる、波長５５０ｎｍの光の透過率が２０％以上６０％以下でかつ、波長９００ｎｍの光の透過率が７０％以上である偏光板。
【発明の詳細な説明】
【技術分野】
【０００１】
本発明は、偏光板付きカメラ、監視カメラ、および偏光板に関するものである。
【背景技術】
【０００２】
カメラで撮影する際に光の反射を低減させるために、偏光板は利用されている。通常、例えばフロントガラスや水面などから反射される光は、一方向の振幅の光となっているため、その振幅方向に偏光板の吸収軸を合わせることで反射光を吸収させ、反射光による映り込みを防ぐことが可能となる。この偏光板として多く用いられているものは、ポリビニルアルコール膜をヨウ素にて染色、延伸を行った偏光膜の両面をトリアセチルセルロース（ＴＡＣ）でラミネートされたＴＡＣ偏光板が用いられている。（例えば、特許文献１参照。）
暗所での撮影に対応できるように赤外線を受光できるカメラが、監視カメラや家庭用カメラとして普及している。しかし、前記ヨウ素を用いた偏光板では、可視光による撮影で反射を抑える目的で通常の偏光板を設置すると赤外線の透過率が低下し、暗所での赤外線撮影時に画像が暗くなり撮影できない課題があった。
【先行技術文献】
【特許文献】
【０００３】
【特許文献１】特開平０９−０６１６２５号公報
【発明の開示】
【発明が解決しようとする課題】
【０００４】
本発明の目的とするところは、可視光領域では反射を抑えた明瞭な画像を得ることができ、さらに、暗所における赤外線撮影において画像の暗化を抑えたカメラを提供することにある。
【課題を解決するための手段】
【０００５】
このような目的は、下記の［１］〜［７］に記載の本発明により達成される。
［１］  カメラレンズより撮影対象物側に、波長５５０ｎｍの光の透過率が２０％以上６０％以下でかつ、波長９００ｎｍの光の透過率が７０％以上である偏光板を設置した偏光板付きカメラ。
［２］  カメラレンズより撮影対象物側に、波長５５０ｎｍの光の透過率が２０％以上５０％以下でかつ、波長９００ｎｍの光の透過率が７０％以上である偏光板を設置した偏光板付きカメラ。
［３］  前記偏光板は、偏光膜の少なくとも片面に熱可塑性樹脂が形成された［１］または［２］に記載の偏光板付きカメラ。
［４］  前記偏光板は、カメラレンズの透光部を覆うカバーである［１］乃至［３］のいずれか１項に記載の偏光板付きカメラ。
［５］  前記偏光板は、カメラレンズを覆うドーム状カバーの一部である［１］乃至［４］のいずれか１項に記載の偏光板付きカメラ。
［６］  ［１］乃至［５］のいずれか１項に記載の偏光板付きカメラを用いた監視カメラ。
［７］  ［１］乃至［５］のいずれか１項に記載の偏光板付きカメラに用いられる、波長５５０ｎｍの光の透過率が２０％以上６０％以下でかつ、波長９００ｎｍの光の透過率が７０％以上である偏光板。
【発明の効果】
【０００６】
本発明によれば、可視光領域では反射を抑えた明瞭な画像を得ることができ、暗所における赤外線撮影において画像の暗化を抑えたカメラを提供することができる。
【図面の簡単な説明】
【０００７】
【図１】本発明の実施形態における偏光板の設置箇所とレンズ、撮影対象物との関係    を示した構成図である。
【図２】本発明に用いられる偏光板の構成を示す断面図である。
【図３】本発明を用いて撮影される撮影例を示す図である。
【発明を実施するための形態】
【０００８】
本発明は、カメラレンズより撮影対象物側に偏光板を設置した偏光板付きカメラで、前記偏光板は波長５５０ｎｍの光の透過率が２０％以上６０％以下でかつ、波長９００ｎｍの光の透過率が７０％以上１００％未満である偏光板付きカメラである。このような構成とすることで可視光領域では反射を抑えた明瞭な画像を得ることができ、暗所における赤外線撮影において画像の暗化を抑えることが可能になる。
【０００９】
本発明に用いられるカメラは、可視光での撮影と赤外光による暗所撮影ができれば特に制限はなく、市販のものを用いてよい。カメラとしてはパナソニック製ＤＧ−ＳＰ５０９やソニー製ＳＮＣ−ＤＨ２２０などがあげられる。記録の観点からカメラはＬＡＮ（Ｌｏｃａｌ  Ａｒｅａ  Ｎｅｔｗｏｒｋ）等のネットワークに接続されているカメラが好ましい。
【００１０】
本発明に用いられる偏光板は、波長５５０ｎｍの光の透過率が２０％以上６０％以下でかつ、波長９００ｎｍの光の透過率が７０％以上１００％未満であれば特に制限はなく、例えば、ポリビニルアルコールを二色性色素で染色し、ホウ素化合物などで架橋することによって得た偏光膜などが用いられる。好ましくは、偏光板が、波長５５０ｎｍの光の透過率が２０％以上５５％以下のものであり、さらに好ましくは、波長５５０ｎｍの光の透過率が２０％以上５０％以下のものである。このような範囲とすることで、昼間の視認性、すなわち、可視光領域では反射を抑えた明瞭な画像を得ることできる効果を奏する。
さらに、波長９００ｎｍの光の透過率が、７０％以上であり、よりに好ましくは７５％以上で、さらに好ましくは８０％以上である。このような範囲にすることで、夜間の視認性、すなわち、暗所における赤外線撮影の画像認識性に優れる効果を奏する。
【００１１】
偏光板の透過率は、日本分光製分光透過率計Ｖ−６７０を用いて５５０ｎｍと９００ｎｍの透過率を測定することで求めることができる。
【００１２】
本発明に用いられる偏光板は、前記偏光膜の少なくとも片面に熱可塑性樹脂が形成されたものであることが好ましい。前記偏光膜の片面または両面の熱可塑性樹脂が形成されるものである。このような構成とすることで、強度が向上し、取り扱いが容易に、形状安定性にも優れるものとなる。
本発明に用いられる偏光膜の少なくとも片面に形成される熱可塑性樹脂は、光が透過すれば特に制限はなく、例えば、ポリカーボネート、トリアセチルセルロース等を用いることができる。このような構成とすることで、落下や衝撃から前記偏光膜を保護することができ、耐衝撃性の観点から熱可塑性樹脂がポリカーボネートを用いることが最も好ましい。
【００１３】
本発明に用いられる偏光板の偏光膜は、ヨウ素を含まず、二色性染料によって偏光機能持たせることが好ましい。ヨウ素によって偏光性能を持たせた場合、屋外で使用すると経時変化により退色し、十分な偏光性能を長期間にわたって保持できない。二色性染料であれば特にその種類に制限を受けることはない。具体的は、ブリリアントブルー６Ｂ、ソロ
フェニルブルーＦＧＬＥ２２０％、ソロフェニルブルーＧＬ２５０％、カヤセロンブルーＣ−２Ｒ、ベンゾパープリン、クロラゾールブラックＢＨ、ダイレクトペーパーブルー  ＳＴＬ、Ｓｏｌａｒｕｓ  Ｒｕｂｉｎｅ  ＢＬＮ、ＴＯＡ  スカーレット  ４ＢＳ、ＥＶＥＲＰＵＬＰ  ＯＲＥＮＧＥ  ２Ｇ、ハマダイ  ペーパー  イエロー  Ｒ  １２５％、ダイレクト  ファースト  オレンジ  Ｓ  コンク、ベンゾパープリン、Ｄｉａｃｏｔｔｏｎ
Ｆａｓｔ  Ｏｒａｎｇｅ  ＷＳ、Ｄｉｒｅｃｔ  Ｆａｓｔ  Ｏｒａｎｇｅ  Ｓ、ＡＩＺＥＮ  Ｐｒｉｍｕｌａ  Ｓｃａｒｌｅｔ  ＧＳＨ、ＪＡＰＡＮＳＯＬ  ＦＡＳＴ  ＢＬＡＣＫ  Ｄ  ｃｏｎｃ．などが挙げられる。
【００１４】
本発明に用いられる偏光板は、カメラレンズの透光部の一部を覆う形状であれば、形状、成形方法、加工方法について制限はない。前記偏光板のカメラへの設置は、カメラの周囲にフレームを用いてもよく、また直接粘着剤等を用いてカメラに貼りつけてもよい。
また、前記偏光板は、成形加工、打抜き加工、切削加工により、カメラに設置し易い形状に加工することも可能である。加工性の観点から打抜き加工を行うことが好ましい。
本発明に用いられる偏光板は、作業性、外観の観点から総厚み０．５ｍｍ以上の偏光板を熱成型によって成形する方法が好ましい。
カメラの形状により、カメラレンズを覆うドーム状カバーであっても構わない。成形加工により、上記偏光板をドーム状に成形することが可能である。ドーム状とは、半球の形状であれば曲率半径に制限はない。このような形状にすることで、カメラを全周にわたって保護可能である。
上記の構成とした偏光板付きカメラにおいては、可視光領域では反射を抑えた明瞭な画像を得ることができ、暗所における赤外線撮影において画像の暗化を抑えることができる。
特に好ましくは、監視カメラに用いることが可能である。監視カメラは、屋外であっても、屋内であっても設置可能である。
【００１５】
以下、図１から図３を用いて本発明の実施形態について説明する。
図１は、本発明の実施形態であるレンズと撮影対象物に対する偏光板の設置位置について示した図である。図２は、偏光板の構成を示す断面図である。図３は、本発明を用いて撮影される撮影例を示す図である
図１において、偏光板１は、波長５５０ｎｍの光の透過率が２０％以上６０％以下でかつ、波長９００ｎｍの光の透過率が７０％以上である。カメラには、レンズ２が設置されており、図中では１枚で記載しているが、実際は複数のレンズを使用した組み合わせレンズである。偏光板１は、レンズ２よりも撮影対象物３の方向に配置することで構成されている。
図２において、偏光板１は、偏光機能を持つ偏光膜４と熱可塑性樹脂５、６を有し、偏光膜４を熱可塑性樹脂５と熱可塑性樹脂６とでラミネートされている。
【００１６】
図３は、撮影に用いられるカメラ本体７を示す。偏光板１は、波長５５０ｎｍの光の透過率が２０％以上６０％以下でかつ、波長９００ｎｍの光の透過率が７０％以上である偏光板である。レンズ２は、カメラに設置されており、図中では１枚で記載しているが、実際は複数のレンズを使用した組み合わせレンズである。窓８は、撮影対象物３とカメラ本体７との間にある。
図３の窓８は、例えば、車のフロントガラスのようなものである。撮影対象物３を撮影する際、窓８によって反射する光は偏光板１によって吸収されるため、窓８での映り込みが低減され、撮影対象物３を鮮明に映すことが可能となる。
また、図３において、偏光板１は、波長９００ｎｍの透過率が７０％以上あるため近赤外領域の光が透過率し、暗所で赤外光の撮影を行う際も画像の暗化を防ぐことができる。
【実施例】
【００１７】
以下、実施例を用いて、本発明を説明するが、これらに限定されるものではない。
＜実施例１＞
（偏光板の作製）
膨潤槽、染色槽、架橋槽、乾燥機、を具備する染色装置にてポリビニルアルコールを主成分とするフィルム（商品名：「クラレビニロン＃７５００」、クラレ社製）を延伸させながら２色性染料を溶解させた水溶液（ブリリアントブルー６Ｂの濃度が４ｇ／ｌ、ベンゾパープリンの濃度が２ｇ／ｌ、ＪＡＰＡＮＳＯＬ  ＦＡＳＴ  ＢＬＡＣＫ  Ｄ  ｃｏｎｃ．の濃度が１ｇ／ｌ）中において４０℃条件で１０分間染色し、硼酸架橋し、偏光膜を作製した。
得られた上記偏光膜の両面に一液型湿気硬化型ポリウレタン系接着剤を介して、熱可塑性樹脂のポリカーボネート樹脂シートを圧着して総厚０．８ｍｍの偏光板を作製した。
得られた偏光板を用いて、日本分光製分光透過率計Ｖ−６７０にて５５０ｎｍと９００ｎｍの透過率を測定したところ、５５０ｎｍの透過率は２２％、９００ｎｍの透過率は８５％であった。
（評価）
＜屋外撮影評価＞
式会社アルコム製屋外防雨型赤外線カメラＲＤ−３９１１を使用し、表面のレンズに得られた偏光板をカメラレンズより撮影対象物側に設置し、屋外で１３時〜１５時（日中、太陽が出ている間）の間で車のフロントガラス越しに車内を撮影した。以下の基準で評価をおこなった。
○：車内のドライバーが認識できる
×：車内のドライバー、車内の様子が反射により認識できない
＜赤外撮影評価＞
株式会社アルコム製屋外防雨型赤外線カメラＲＤ−３９１１を使用し、表面のレンズに得られた偏光板をカメラレンズより撮影対象物側に設置し、暗室内で赤外光による撮影を実施し、以下の基準で評価した。
○：画像が認識できるレベルの明度を維持している。
×：明度が低く、画像が認識できない。
【００１８】
＜実施例２＞
膨潤槽、染色槽、架橋槽、乾燥機、を具備する染色装置にてポリビニルアルコールを主成分とするフィルム（商品名：「クラレビニロン＃７５００」、クラレ社製）を延伸させながら二色性染料を溶解させた水溶液（ブリリアントブルー６Ｂの濃度が３ｇ／ｌ、ベンゾパープリンの濃度が１．５ｇ／ｌ、ＪＡＰＡＮＳＯＬ  ＦＡＳＴ  ＢＬＡＣＫ  Ｄ  ｃｏｎｃ．の濃度が０．８ｇ／ｌ）中において４０℃条件で１０分間染色し、硼酸架橋し、偏光膜を作製した。
得られた偏光膜の両面に一液型湿気硬化型ポリウレタン系接着剤を介して、熱可塑性樹脂のポリカーボネート樹脂シートを圧着して総厚０．８ｍｍの偏光板を作製した。
得られた偏光板を用いて、日本分光製分光透過率計Ｖ−６７０にて５５０ｎｍと９００ｎｍの透過率を測定したところ、５５０ｎｍの透過率は３３％、９００ｎｍの透過率は８９％であった。実施例１と同様に評価した。
＜実施例３＞
膨潤槽、染色槽、架橋槽、乾燥機、を具備する染色装置にてポリビニルアルコールを主成分とするフィルム（商品名：「クラレビニロン＃７５００」、クラレ社製）を延伸させながら二色性染料を溶解させた水溶液（ブリリアントブルー６Ｂの濃度が２ｇ／ｌ、ベンゾパープリンの濃度が１．２ｇ／ｌ、ＪＡＰＡＮＳＯＬ  ＦＡＳＴ  ＢＬＡＣＫ  Ｄ  ｃｏｎｃ．の濃度が０．５／ｌｇ）中において４０℃条件で１０分間染色し、硼酸架橋し、偏光膜を作製した。
得られた偏光膜の両面に一液型湿気硬化型ポリウレタン系接着剤を介して熱可塑性樹脂のポリカーボネート樹脂シートを圧着して総厚０．８ｍｍの偏光板を作製した。
得られた偏光板を用いて、日本分光製分光透過率計Ｖ−６７０にて５５０ｎｍと９００ｎｍの透過率を測定したところ、５５０ｎｍの透過率は４９％、９００ｎｍの透過率は８９％であった。実施例１と同様に評価した。
＜実施例４＞
膨潤槽、染色槽、架橋槽、乾燥機、を具備する染色装置にてポリビニルアルコールを主成分とするフィルム（商品名：「クラレビニロン＃７５００」、クラレ社製）を延伸させながら二色性染料を溶解させた水溶液（ブリリアントブルー６Ｂの濃度が１ｇ／ｌ、ベンゾパープリンの濃度が０．８ｇ／ｌ、ＪＡＰＡＮＳＯＬ  ＦＡＳＴ  ＢＬＡＣＫ  Ｄ  ｃｏｎｃ．の濃度が０．３ｇ／ｌ）中において４０℃条件で１０分間染色し、にて染色、硼酸架橋し、偏光膜を作製した。
得られた偏光膜の両面に一液型湿気硬化型ポリウレタン系接着剤を介して熱可塑性樹脂のポリカーボネート樹脂シートを圧着して総厚０．８ｍｍの偏光板を作製した。
得られた偏光板を用いて、日本分光製分光透過率計Ｖ−６７０にて５５０ｎｍと９００ｎｍの透過率を測定したところ、５５０ｎｍの透過率は５６％、９００ｎｍの透過率は９０％であった。実施例１と同様に評価した。
＜実施例５＞
実施例１で得られた偏光板を熱成形し、曲率半径１００ｍｍのドーム状カバーの一部を偏光板にて作製した。この偏光板を用いて、実施例１と同様の評価を実施した。
測定結果は、＜屋外撮影評価＞、＜赤外撮影評価＞いずれも「○」であった。
【００１９】
＜比較例１＞
膨潤槽、染色槽、架橋槽、乾燥機、を具備する染色装置にてポリビニルアルコールを主成分とするフィルム（商品名：「クラレビニロン＃７５００」、クラレ社製）を延伸させながらヨウ素にて染色、硼酸架橋し、偏光膜を作製した。
得られた偏光膜の両面に一液型湿気硬化型ポリウレタン系接着剤を介して可塑性樹脂のポリカーボネート樹脂シートを圧着して総厚０．８ｍｍの偏光板を作製した。
得られた偏光板にて日本分光製分光透過率計Ｖ−６７０を用いて５５０ｎｍと９００ｎｍの透過率を測定したところ、５５０ｎｍの透過率は２０％、９００ｎｍの透過率は５０％であった。実施例１と同様に評価した。赤外撮影評価では、明度が低く、画像が認識できない結果であった。
＜比較例２＞
膨潤槽、染色槽、架橋槽、乾燥機、を具備する染色装置にてポリビニルアルコールを主成分とするフィルム（商品名：「クラレビニロン＃７５００」、クラレ社製）を延伸させながらヨウ素にて染色、硼酸架橋し、偏光膜を作製した。
得られた偏光膜の両面に一液型湿気硬化型ポリウレタン系接着剤を介して可塑性樹脂のポリカーボネート樹脂シートを圧着して総厚０．８ｍｍの偏光板を作製した。得られた偏光板を用いて日本分光製分光透過率計Ｖ−６７０にて５５０ｎｍと９００ｎｍの透過率を測定したところ、５５０ｎｍの透過率は６５％、９００ｎｍの透過率は８０％であった。実施例１と同様に評価した。屋外撮影評価では、車内のドライバー、車内の様子が反射により認識できない結果であった。
【００２０】
【表１】
2015179240.tif 000003
【符号の説明】
【００２１】
１    偏光板
２    レンズ
３    撮影対象物
４    偏光膜
５    熱可塑性樹脂
６    熱可塑性樹脂
７    カメラ本体
８    窓（車のフロントガラス）
【図１】
2015179240.tif 000004
【図２】
2015179240.tif 000005
【図３】
2015179240.tif 000006